(57)【要約】【課題】反射光の色度を調整し、画面全体で均一な色表現が可能な光学多層膜、及びその光学多層膜を用いた反射型スクリーンを提供する。【解決手段】光学多層膜１２は、高屈折率膜１２Ｈ（１）と低屈折率膜１２Ｌ（１）とが積層されてなり、赤色、緑色、青色の波長領域におけるそれぞれの反射率ピーク強度が略同じである反射特性を有する光学積層膜Ａと、高屈折率膜１２Ｈ（２）と低屈折率膜１２Ｌ（２）とが積層されてなり、反射率曲線として前記緑色の波長領域にボトムがある反射特性を有する光学積層膜Ｂとが組み合わされてなる。【選択図】図３
2006099049.tif 000002
【特許請求の範囲】
【請求項１】
基板上に、屈折率の異なる複数種類の光学膜が積層された複数層からなり、赤色、緑色、青色の波長領域の光に対してそれぞれ反射率ピークをもつ高反射特性を有し、前記波長領域以外の少なくとも可視波長領域に対して高透過特性を有する光学多層膜であって、
前記赤色および／または青色の波長領域における反射率ピーク強度が、前記緑色の波長領域の反射率ピーク強度よりも大きいことを特徴とする光学多層膜。
【請求項２】
前記赤色および／または青色の波長領域における反射率ピーク強度が、前記緑色の波長領域の反射率ピーク強度の１．２倍以上であることを特徴とする請求項１に記載の光学多層膜。
【請求項３】
基板上に、屈折率の異なる複数種類の光学膜が積層された複数層からなり、赤色、緑色、青色の波長領域の光に対してそれぞれ反射率ピークをもつ高反射特性を有し、前記波長領域以外の少なくとも可視波長領域に対して高透過特性を有する光学多層膜であって、
前記赤色および／または青色の波長領域における反射率４０％以上の反射率ピークが、複数存在することを特徴とする光学多層膜。
【請求項４】
屈折率の異なる複数種類の光学膜が積層された複数層からなり、赤色、緑色、青色の波長領域におけるそれぞれの反射率ピーク強度が略同じである反射特性を有する光学積層膜Ａと、
屈折率の異なる複数種類の光学膜が積層された複数層からなり、反射率曲線として前記緑色の波長領域にボトムがある反射特性を有する光学積層膜Ｂとが組み合わされてなることを特徴とする光学多層膜。
【請求項５】
光源からの光を反射して画像を表示する反射型スクリーンにおいて、
請求項１〜４のいずれか一に記載の光学多層膜と、該光学多層膜の透過光を吸収する光吸収層と、前記光学多層膜の最外層上に該光学多層膜が反射した光を拡散させる光拡散層とを備えることを特徴とする反射型スクリーン。
【請求項６】
前記光源は、高圧水銀ランプであることを特徴とする請求項５に記載の反射型スクリーン。
【発明の詳細な説明】
【技術分野】
【０００１】
本発明は、光学多層膜及び反射型スクリーンに関し、より詳細には、投射型プロジェクタ、例えば、ビデオプロジェクタ、フィルムプロジェクタ、オーバーヘッドプロジェクタ等の投射画像を写すスクリーンに適用されるものであり、特に、明光下でもプロジェクタ光による投影画像が高コントラストであり、且つ色再現性の優れた選択波長反射型の光学多層膜及びスクリーンに関する。
【背景技術】
【０００２】
近年、会議等において発言者が資料を提示する方法としてオーバーヘッドプロジェクタやスライドプロジェクタが広く用いられている。また、一般家庭においても液晶を用いたビデオプロジェクタや動画フィルムプロジェクタが普及しつつある。これらプロジェクタの映写方法は光源から出力された光を、例えば透過形の液晶パネル等によって光変調して画像光を形成し、この画像光をレンズ等の光学系を通して出射してスクリーン上に映写するものである。
【０００３】
例えばスクリーン上にカラー画像を形成することができるフロント・プロジェクタは、光源から出射された光線を赤（Ｒ）、緑（Ｇ）、青（Ｂ）の各色の光線に分離して所定の光路に収束させる照明光学系と、この照明光学系によって分離されたＲＧＢ各色の光束をそれぞれ光変調する液晶パネル（ライトバルブ）と、液晶パネルにより光変調されたＲＧＢ各色の光束を合成する光合成部とを備え、光合成部により合成したカラー画像を投射レンズによりスクリーンに拡大投影するようにしている。
【０００４】
また、最近では光源として狭帯域三原色光源を使用し、液晶パネルの代わりにグレーティング・ライト・バルブ（ＧＬＶ：Grating Light Valve）を用いてＲＧＢ各色の光束を空間変調するタイプのプロジェクタ装置も開発されている。
【０００５】
また、上述したようなプロジェクタにおいては、投影像を得るために投影用スクリーンが用いられるが、この投影用スクリーンには大別して、スクリーンの裏面から投影光を照射してスクリーンの表面から見る透過型のものと、スクリーンの表側から投影光を照射して当該投影光のスクリーンでの反射光を見る反射型のものとがある。
いずれの方式にしても、視認性の良好なスクリーンを実現するためには、明るい画像、コントラストの高い画像が得られることが必要である。
【０００６】
しかしながら、フロント・プロジェクタは、自発光型ディスプレイやリアプロジェクタとは異なり、例えばＮＤフィルターを用いて外光の映り込みを低減することができず、反射型スクリーン上の明所コントラストを高くすることが困難であるという問題があった。
【０００７】
この問題に対して、マトリクス法に基づいたシミュレーションにより誘電体多層膜の各光学膜の膜厚が設計され、特定波長領域の光に対して高反射特性を有し、少なくとも該波長域光以外の可視波長域光に対しては高透過特性を有する誘電体多層膜からなる光学薄膜（光学多層膜）を備えた反射型スクリーンが提案されている（例えば、特許文献１参照。）。
【０００８】
上記スクリーンにおいて、光学多層膜はいわゆる波長帯域フィルターとしての役割を果たし、この光学多層膜の作用により特定波長領域の光はその大部分が反射される。また、例えば外光が入射した場合には、特定波長領域以外の大部分が光学薄膜を透過し、ほとんど反射することがない。
【０００９】
このように、上記反射型スクリーンでは、特定波長の光のみを選択的に反射することができ、通常のスクリーンに比べて相対的に外光の反射を抑えることができるため、スクリーン上に形成される画像のコントラストの低下が抑制されるとともに外光の映り込みが効果的に低減され、明るい画像を得ることができる。また、この反射型スクリーンでは、映写環境が明るい場合においても明瞭な画像が得られ、映写環境の明るさに影響されずに明瞭な画像を得ることができる。とくに、ＧＬＶなど光源のスペクトルが急峻で、スクリーンの特定波長反射率の半値幅に対して光源スペクトルの半値幅が狭い場合に、きわめて高いコントラストが得られ、光源側の持つ能力を十分発揮させることが出来る。
【００１０】
【特許文献１】特開２００３−２７０７２５号公報
【発明の開示】
【発明が解決しようとする課題】
【００１１】
しかしながら、上記のような反射型スクリーンを使用しても高圧水銀ランプ（ＵＨＰランプ）を用いたＬＣＤプロジェクタの場合には、映像光のホワイトバランスが大きく崩れる問題が生じていた。
【００１２】
本発明は、以上の従来技術における問題に鑑みてなされたものであり、反射光の色度を調整し、画面全体で均一な色表現が可能な光学多層膜、及びその光学多層膜を用いた反射型スクリーンを提供することを目的とする。
【課題を解決するための手段】
【００１３】
前記課題を解決するために提供する本発明は、基板上に、屈折率の異なる複数種類の光学膜が積層された複数層からなり、赤色、緑色、青色の波長領域の光に対してそれぞれ反射率ピークをもつ高反射特性を有し、前記波長領域以外の少なくとも可視波長領域に対して高透過特性を有する光学多層膜であって、前記赤色および／または青色の波長領域における反射率ピーク強度が、前記緑色の波長領域の反射率ピーク強度よりも大きいことを特徴とする光学多層膜である（請求項１）。
【００１４】
ここで、前記赤色および／または青色の波長領域における反射率ピーク強度が、前記緑色の波長領域の反射率ピーク強度の１．２倍以上であることが好ましい。
【００１５】
前記課題を解決するために提供する本発明は、基板上に、屈折率の異なる複数種類の光学膜が積層された複数層からなり、赤色、緑色、青色の波長領域の光に対してそれぞれ反射率ピークをもつ高反射特性を有し、前記波長領域以外の少なくとも可視波長領域に対して高透過特性を有する光学多層膜であって、前記赤色および／または青色の波長領域における反射率４０％以上の反射率ピークが、複数存在することを特徴とする光学多層膜である（請求項３）。
【００１６】
前記課題を解決するために提供する本発明は、屈折率の異なる複数種類の光学膜が積層された複数層からなり、赤色、緑色、青色の波長領域におけるそれぞれの反射率ピーク強度が略同じである反射特性を有する光学積層膜Ａと、屈折率の異なる複数種類の光学膜が積層された複数層からなり、反射率曲線として前記緑色の波長領域にボトムがある反射特性を有する光学積層膜Ｂとが組み合わされてなることを特徴とする光学多層膜である（請求項４）。
【００１７】
前記課題を解決するために提供する本発明は、光源からの光を反射して画像を表示する反射型スクリーンにおいて、請求項１〜４のいずれか一に記載の光学多層膜と、該光学多層膜の透過光を吸収する光吸収層と、前記光学多層膜の最外層上に該光学多層膜が反射した光を拡散させる光拡散層とを備えることを特徴とする反射型スクリーンである（請求項５）。
【００１８】
ここで、前記光源は、高圧水銀ランプであることが好適である。
【発明の効果】
【００１９】
本発明によれば、プロジェクタの光源スペクトルに対応して反射光の色度が調整されるため、画面全体で均一な色表現が可能となる。同時に、プロジェクタからの特定波長の光を反射し、外光などのそれ以外の波長領域の入射光を透過・吸収する選択反射が可能となり、スクリーン上の映像の黒レベルを下げて高コントラストを達成するものであり、部屋が明るい状態でもコントラストの高い映像を表示することが可能となる。
【発明を実施するための最良の形態】
【００２０】
以下に、本発明に係る反射型スクリーンの実施の形態について説明する。なお、本発明は、以下の記述に限定されるものではなく、本発明の要旨を逸脱しない範囲において適宜変更可能である。
【００２１】
まず、本発明の前提となる反射型スクリーンの構成について説明する。
図１に本発明の前提となる反射型スクリーンの構成を示す断面図を示す。
図１に示すように、反射型スクリーン９０は、基板１１上に、反射層である光学多層膜９２と、光拡散層１３とが順番に設けられた構成であり、さらに基板１１の裏面上に光吸収層１４が設けられている。
【００２２】
光学多層膜９２は、高屈折率膜９２Ｈとこれより低い屈折率をもつ低屈折率膜９２Ｌとが交互に積層された複数層からなり、赤色（Ｒ）、緑色（Ｇ）、青色（Ｂ）の波長領域（ＲＧＢ三原色波長領域）の光に対してそれぞれ反射率ピークをもつ高反射特性を有し、前記波長領域以外の少なくとも可視波長領域に対して高透過特性を有するものである。
【００２３】
ここで、光学多層膜９２の各膜厚は、マトリクス法に基づいたシミュレーションにより光学薄膜が特定波長帯の光に対して高反射特性を有し、少なくとも該波長域光以外の可視波長域光に対しては高透過特性を有するように膜厚設計されている。ここでいうマトリクス法に基づいたシミュレーションとは、特開２００３−２７０７２５号公報に示されている手法であり、複数の異なる材料で構成され各層の境界で多重反射が生じる多層光学薄膜系に角度θ０で光が入射した場合、用いる光源の種類及び波長と、各層の光学膜厚（屈折率と幾何学的膜厚との積）に依存して位相が揃い、反射光速は可干渉性を示す場合が生じ、互いに干渉しあうようになる原理に基づいた方程式を利用してシミュレーションを行い、所望の特性を有する光学膜の膜厚設計を行うものである。
【００２４】
また、特定の波長領域として、プロジェクタ光源で画像光として使用されるＲＧＢ三原色の各色の光の波長領域を選択して、マトリクス法に基づいたシミュレーションによりこれらの波長領域の光のみを反射させるとともにこれらの波長領域以外の波長領域の光を透過させるように膜厚設計されている。このような厚みの高屈折率膜９２Ｈ及び低屈折率膜９２Ｌを重ね合わせることにより、光学多層膜９２は三原色波長帯域フィルターとして機能する。
【００２５】
具体的には、高屈折率膜９２Ｈと低屈折率膜９２Ｌそれぞれの膜厚はつぎのように設定される。一般に、ある基板上にその基板物質よりも屈折率が高い物質を積層した場合、波長λcに反射率ピークをださせるためには、その目標膜厚ｄが次式（１）の条件を満たす必要がある。
【００２６】
ｄ＝ｍ・（λc／４）／ｎ  ・・・（１）
（ｄ：目標膜厚、ｍ：奇数、λc：波長、ｎ：光学膜の屈折率）
【００２７】
ここで、ｍはλc／４を単位とする光学的距離（ｑｗｏｔ）のことであり、奇数とすることにより波長λcに反射率ピークが形成される。ちなみに、ｍを偶数とすると、反射率曲線として波長λcにボトムが形成される。また、膜厚ｄは、ｍの値（ｑｗｏｔ数）に比例して増減する。
【００２８】
高屈折率膜９２Ｈと低屈折率膜９２Ｌとが交互に積層される光学多層膜の場合、最外層が高屈折率膜９２Ｈであれば、各層の膜厚がすべて同数の奇数ｑｗｏｔにすると反射率ピークは波長λcを中心にほぼ等間隔に並ぶ形で分布する。また、ｑｗｏｔ数を増やすほど、つまり光学膜の膜厚を厚くするほど反射率ピーク同士の間隔が狭くなり、積層数を増やすほど各反射率ピーク強度が向上する。図１に示す光学多層膜９２は、プロジェクタ光のＲＧＢの各波長領域に、ほぼ同反射率値の反射率ピークをそれぞれ１つずつ持たせるように、波長λcを５３０〜５７０ｎｍの間とし、各層のｑｗｏｔ数をすべて１１，１３または１５としている。特開２００４−６１５４６号公報に開示の光学多層膜はこれらの設計値が用いられている。
【００２９】
また、基板１１は反射型スクリーン９０の支持体となるものであり、可撓性を有するポリマーであり、光拡散層１３は光学多層膜９２で反射された光を散乱して散乱光を得るものであり、光吸収層１４は光学多層膜９２を透過した光を吸収するものである。
【００３０】
上記光学多層膜９２を有する反射型スクリーン９０は、プロジェクタからの映像を表現するのに必要なＲＧＢ三原色波長領域のみを反射し、外光の影響を有効に除去できるため、室内灯や太陽光の環境下においてもきわめて高いコントラストと色再現性を実現することができる。
【００３１】
しかしながら、現在市販されているプロジェクタのうち最も一般的な光源ランプは、高圧水銀ランプ（以下、ＵＨＰランプ）であるが、ＵＨＰランプなどを光源に用いたＬＣＤプロジェクタから反射型スクリーン９０に光を投射すると、光源スペクトルの一部もカットされてしまうため、反射光のホワイトバランスを大きく崩す結果となっていた。
【００３２】
その一例を図２に示す。図２には、ＵＨＰランプを光源としたプロジェクタ光の標準波形（図中、実線）と図１に示した反射型スクリーン９０の反射率曲線（図中、破線）を示している。なお、反射型スクリーン９０における光学多層膜９２は５層構造であり、波長λcを５５０ｎｍとし、各光学膜の膜厚設定に関するｑｗｏｔ数を１３としている。
【００３３】
これら２曲線の重なりを見ると、プロジェクタ光のＲＧＢ三原色波長領域の各成分を反射型スクリーン９０により反射できることがわかる。しかし、プロジェクタ光のＢ成分に相当する波長領域ａの輝度ピークや、Ｒ成分に相当する波長領域ｃの輝度ピークは、反射型スクリーン９０の反射率ピークｄ，ｆによりその一部が反射されるのに対し、Ｇ成分に相当する波長領域ｂの輝度ピークはその大部分が該スクリーンの反射率ピークｅにより反射される。したがって、最終的に該スクリーンから反射される映像は、本来プロジェクタが表現しようとする映像よりも緑がかって見えた。
【００３４】
この緑がかった映像を本来の色度に修正する方法としては、プロジェクタ本体の色調整機能を用いる方法や、スクリーン側に緑の波長領域のみを吸収するような顔料や染料を交互膜上に仕込む方法が考えられる。しかしながら、前者の修正方法では、使用者自身でプロジェクタ光の色調整を行うため、正確な標準色に合わせることが困難であり操作自体も手間がかかっていた。また製品によっては、この調整機能を備えていないものもあった。また後者の修正方法では、真正面以外の斜め方向からスクリーンを観察したときに、外光の選択膜最表面における全反射成分が視聴者にとどく割合が増大するため、投影像が顔料や染料の色の影響を強く受けてしまい、その顔料や染料の色がかかった映像となっていた。また、真正面からみてもスクリーン端部においては同様の現象が起こりやすく、画面全体で均一な色表現をすることが極めて困難であった。
【００３５】
本発明は、上記色度点のずれを補正する機能を光学多層膜に付与することを特徴とする。
【００３６】
図３に、本発明に係る反射型スクリーン実施の形態に関する構成を示す。
反射型スクリーン１０は、基板１１上に、反射層である光学多層膜１２と、光拡散層１３とが順番に設けられた構成であり、さらに基板１１の裏面上に光吸収層１４が設けられている。
【００３７】
基板１１は透明であり、透明フィルム、ガラス板、アクリル板、メタクリルスチレン板、ポリカーボネート板、レンズ等の所望の光学特性を満足するものであればよい。光学特性として、上記基板１１を構成する材料の屈折率は１．３〜１．７、ヘイズは８％以下、透過率は８０％以上が好ましい。また、基板１１にアンチグレア機能をもたせてもよい。
【００３８】
透明フィルムはプラスチックフィルムが好ましく、このフィルムを形成する材料としては、例えばセルロース誘導体（例、ジアセチルセルロース、トリアセチルセルロース（ＴＡＣ）、プロピオニルセルロース、ブチリルセルロース、アセチルプロピオニルセルロース及びニトロセルロース）、ポリメチルメタアクリレート、メチルメタクリレートと他のアルキル（メタ）アクリレート、スチレンなどといったビニルモノマーとの共重合体などの（メタ）アクリル系樹脂；ポリカーボネート、ジエチレングリコールビスアリルカーボネート（ＣＲ−３９）などのポリカーボネート系樹脂；（臭素化）ビスフェノールＡ 型のジ（メタ）アクリレートの単独重合体ないし共重合体、（臭素化）ビスフェノールＡ のモノ（メタ）アクリレートのウレタン変性モノマーの重合体および共重合体などといった熱硬化性（メタ）アクリル系樹脂；ポリエステル、特にポリエチレンテレフタレート、ポリエチレンナフタレートおよび不飽和ポリエステル；アクリロニトリル−スチレン共重合体、ポリ塩化ビニル、ポリウレタン、エポキシ樹脂などが好ましい。また、耐熱性を考慮したアラミド系樹脂の使用も可能である。この場合には加熱温度の上限が２００℃以上となり、その温度範囲が幅広くなることが予想される。
プラスチックフィルムは、これらの樹脂を伸延あるいは溶剤に希釈後フィルム状に成膜して乾燥するなどの方法で得ることができる。厚さは剛性の面からは厚いほうがよいが、ヘイズの面からは薄いほうが好ましく、通常２５〜５００μｍ程度である。
【００３９】
また、上記プラスチックフィルムの表面がハードコートなどの被膜材料で被覆されたものであってもよく、無機物と有機物からなる光学多層膜の下層にこの被膜材料を存在させることによって、付着性、硬度、耐薬品性、耐久性、染色性などの諸物性を向上させることも可能である。
【００４０】
光学多層膜１２は、屈折率の異なる複数種類の光学膜が積層された複数層からなり、ＲＧＢの各波長領域の光に対してそれぞれ反射率ピークをもつ高反射特性を有し、前記波長領域以外の少なくとも可視波長領域に対して高透過特性を有し、その反射率曲線において、Ｒ（赤色）および／またはＢ（青色）の波長領域における反射率ピーク強度が、Ｇ（緑色）の波長領域の反射率ピーク強度よりも大きいことを特徴とする。ここで、光学多層膜１２を構成する光学膜の層数は特に限定されるものではなく、所望の層数とすることができるが、光入射側及びその反対側の最外層が高屈折率膜とされる奇数層（２ｎ＋１層（ｎは１以上の整数である。））とすることが好ましい。すなわち図３では、基板１１のおもて面に、まず高屈折率膜１２Ｈ（１）が設けられ、ついで低屈折率膜１２Ｌ（１）／高屈折率膜１２Ｈ（１）の順番で光学膜が設けられ、ついで低屈折率膜１２Ｌ（２）が設けられ、最後に高屈折率膜１２Ｈ（２）が設けられた構成となっている。なお、高屈折率膜１２Ｈ（１）と高屈折率膜１２Ｈ（２）は、同一組成（屈折率が同じもの）からなる高屈折率の光学膜で膜厚が異なる関係にある。また、低屈折率膜１２Ｌ（１）と低屈折率膜１２Ｌ（２）も同様に同一組成（屈折率が同じもの）からなる低屈折率の光学膜で膜厚が異なる関係にある。また、ここでいうＲＧＢの各波長領域は、例えばＲ波長領域が６００〜６７０ｎｍ、Ｇ波長領域が５３０〜５７０ｎｍ、Ｂ波長領域が４５０〜５００ｎｍである。
【００４１】
光学多層膜１２を構成する各光学膜の目標膜厚は、上式（１）において、ｍに関して複数のｑｗｏｔ数を用いて設定するとよい。また、上式（１）において、波長λcに関して想定されるプロジェクタの光源スペクトルにおける最強輝度ピーク位置の波長を用いて設定するとよい。
【００４２】
詳しくは、図４に示す手順で目標膜厚を設定するとよい。
（ｓ１）高屈折率膜，低屈折率膜それぞれを形成するための光学膜用材料の組成を決定する。これにより高屈折率膜，低屈折率膜それぞれの屈折率ｎＨ，ｎＬが決まる。
（ｓ２）プロジェクタ光源を決定し、その光源スペクトルの最強輝度ピーク位置の波長を確認する。例えば、ＵＨＰランプの最強輝度ピーク位置は条件により変動する可能性があるが、波長５３０〜５７０ｎｍの範囲内にある。
（ｓ３）ステップｓ１の屈折率ｎＨ，ｎＬ、ステップｓ２の波長λcを使い、上式（１）に基づいて高屈折率膜，低屈折率膜それぞれの目標膜厚を設定する。
【００４３】
なお、ここで例えば、基板１１上から第１〜３層の光学膜（１２Ｈ(1)／１２Ｌ(1)／１２Ｈ(1)）についてｑｗｏｔ数（ｍ）を奇数とし、第１〜３層の光学膜を積層した光学積層膜Ａとした場合に、ＲＧＢの各波長領域におけるそれぞれの反射率ピーク強度が略同じである反射特性を有するように各目標膜厚を設定するとよい。この場合のｑｗｏｔ数は、１以上の奇数でよいが、９〜１９の奇数（９，１１，１３，１５，１７，１９）であることが好ましい。ｑｗｏｔ数が９未満であると光学多層膜１２の反射特性としてＲ波長領域に十分な反射率ピークがとれず、ｑｗｏｔ数が１９を超えるとコントラストが劣化するため好ましくない。３層構造の光学積層膜Ａで波長λcを５５０ｎｍ、ｑｗｏｔ数を１３とした例を図５（ａ）に示す。
【００４４】
また、基板１１上から第４，５層の光学膜（１２Ｌ(2)／１２Ｈ(2)）についてｑｗｏｔ数を偶数とし、第４，５層の光学膜を積層して光学積層膜Ｂとした場合に、反射率曲線としてＧ（緑色）の波長領域にボトムがある反射特性を有するように各目標膜厚を設定するとよい。この場合のｑｗｏｔ数は、２以上の偶数でよいが、２〜１２の偶数（２，４，６，８，１０，１２）であることが好ましい。２層構造の光学積層膜Ｂで波長λcを５５０ｎｍとした例を図５（ｂ）に示す。
【００４５】
ついで本発明の光学多層膜１２を、上記光学積層膜Ａと光学積層膜Ｂとを組み合わせてなる５層構造の積層膜とすると、図５（ｃ）に示すようにその反射率曲線は、Ｒおよび／またはＢの各波長領域のそれぞれの反射率ピーク強度よりもＧの波長領域の反射率ピーク強度を低くすることができる。換言すれば、Ｒおよび／またはＢの波長領域における反射率ピーク強度が、Ｇの波長領域の反射率ピーク強度よりも大きくなる。
【００４６】
これにより、反射型スクリーン１０に映る映像の緑色化を抑制することができ、顔料や染料を使わずに色バランスを調整することが可能となる。なお、図４に示すような、主な反射率ピークがＲＧＢの波長領域それぞれで１つずつある場合、前記赤色および／または青色の波長領域における反射率ピーク強度が、前記緑色の波長領域の反射率ピーク強度の１．２倍以上であることが望ましい。
【００４７】
なお、実際の光学多層膜１２の作製に当たっては、１回の目標膜厚設定で所期の反射特性を有するものが得られない場合もある。その場合には、図４に示すようにつぎの手順で目標膜厚の修正を行うとよい。
【００４８】
（ｓ４）ステップｓ３で設定された目標膜厚による光学多層膜１２を試作する。
（ｓ５）ステップｓ４の光学多層膜１２について反射特性を測定し、所期の反射特性を示すかを判定する。
すなわち、測定結果がＮＧの場合、ステップｓ３に戻り、目標膜厚を再設定する。この場合、複数のｑｗｏｔ数それぞれを調整すればよく、例えば光学積層膜Ｂにおける反射率曲線のボトム位置をずらして反射光のＲＧＢバランスを調整するためには偶数のｑｗｏｔ数について、小数点以下の数値を変化させる微調整を行うとよい。また、測定結果がＯＫの場合には光学多層膜完成となる。
【００４９】
上記の光学多層膜１２は、高屈折率膜と低屈折率膜とが積層されてなり、図５（ａ）の特性を有する光学積層膜Ａと、前記高屈折率学膜と低屈折率膜とが積層されてなり、図５（ｂ）の特性を有する光学積層膜Ｂとを組み合わせてなる積層膜と捉えることもできる。すなわち図３においては、光学積層膜Ａに相当するのが高屈折率膜１２Ｈ（１）／低屈折率膜１２Ｌ（１）／高屈折率膜１２Ｈ（１）の積層構造であり、光学積層膜Ｂに相当するのが低屈折率膜１２Ｌ（２）／高屈折率膜１２Ｈ（２）の積層構造である。
【００５０】
なお、本発明でいう光学積層膜Ａ，Ｂの組み合わせた構成として、つぎのような構成でもよい。以下、各光学膜を符号のみで表示する。
（１）（基板１１）／１２Ｈ(1)／１２Ｌ(1)／１２Ｈ(2)／１２Ｌ(2)／１２Ｈ(2)のように光学積層膜Ａ，Ｂそれぞれの積層数を変えた構成。
（２）（基板１１）／１２Ｈ(2)／１２Ｌ(2)／１２Ｈ(1)／１２Ｌ(1)／１２Ｈ(1)のように光学積層膜Ｂの上に光学積層膜Ａを搭載した構成。
（３）（基板１１）／１２Ｈ(2)／１２Ｌ(2)／１２Ｈ(2)／１２Ｌ(1)／１２Ｈ(1)のように光学積層膜Ｂの上に光学積層膜Ａを搭載し、積層数を変えた構成。
（４）（基板１１）／１２Ｈ(1)／１２Ｌ(2)／１２Ｈ(1)／１２Ｌ(1)／１２Ｈ(2)のように、光学積層膜Ａを構成する光学膜と光学積層膜Ｂを構成する光学膜との配列が入れ替わった構成。
（５）（基板１１）／１２Ｌ(1)／１２Ｈ(1)／１２Ｌ(2)／１２Ｈ(2)のように光学積層膜Ａの積層数を変えた構成。
【００５１】
なお、上記光学多層膜１２は、Ｒおよび／またはＢの波長領域における反射率４０％以上の反射率ピークが、複数存在する反射特性を有するものとしてもよい。これによっても、反射型スクリーン１０に映る映像の緑色化を抑制することが可能である。この場合、上記各光学膜の膜厚設定の際に、ｑｗｏｔ数が奇数側の光学積層膜、すなわち光学積層膜Ａを構成する光学膜の一部について、そのｑｗｏｔ数が整数とならない（小数点以下の数値がある）ように設定する方法が有効である。
【００５２】
また、本発明における高屈折率膜、低屈折率膜は、それぞれスパッタリング法などのドライプロセス、あるいはスピンコート、ディップコートなどのウェットプロセスのいずれの方法によっても形成することができる。
【００５３】
ドライプロセスにより形成する場合には、高屈折率膜の構成材料は、屈折率が２．０〜２．６程度のものであれば種々のものを用いることができる。同様に、低屈折率膜の構成材料は、屈折率が１．３〜１．５程度のもので種々のものを用いることができる。例えば、高屈折率膜は、ＴｉＯ２，Ｎｂ２Ｏ5又はＴａ２Ｏ５からなり、低屈折率膜は、ＳｉＯ２又はＭｇＦ２からなるとすればよい。
【００５４】
また、ドライプロセスにより形成される光学多層膜１２を構成する光学膜の層数は、特に限定されるものではなく、所望の層数とすることができるが、光入射側及びその反対側の最外層が高屈折率膜とされる奇数層により構成されることが好ましい。
【００５５】
ウェットプロセスにより光学多層膜１２を形成する場合には、高屈折率膜用溶剤系塗料を塗布・硬化して得られる高屈折率膜と、該高屈折率膜よりも低屈折率の光学膜となる低屈折率膜用溶剤系塗料を塗布・硬化して得られる低屈折率膜とを交互に積層した奇数層とするとよい。また、それぞれの光学膜は、加熱や紫外線照射などにより付与されるエネルギーを吸収して硬化反応を起こす樹脂を含む塗料を塗布して形成するとよい。例えば、高屈折率膜は、熱硬化型樹脂ＪＳＲ製オプスター（ＪＮ７１０２、屈折率１．６８）により形成され、低屈折率膜は熱硬化型樹脂ＪＳＲ製オプスター（ＪＮ７２１５、屈折率１．４１）により形成されるとよい。これにより光学多層膜１２は可撓性を有する。
【００５６】
ここで、高屈折率膜は、上記熱硬化型樹脂に限定されるものではなく、１．６〜２．１程度の屈折率が確保できる溶剤系塗料であればよい。また、低屈折率膜は、上記熱硬化型樹脂に限定されるものではなく、１．３〜１．５９程度の屈折率が確保できる溶剤系塗料であればよい。なお、高屈折率膜と低屈折率膜との屈折率の差が大きいほど、積層数が少なくすることができる。
【００５７】
光拡散層１３は、光学多層膜１２の最外層上に設けられ、光学多層膜１２が反射した光を拡散させるものである。その構成材料として特に限定されるものではなく従来公知のものを用いることが可能であり、例えばビーズを配列した層により構成することができる。このようにビーズを配列することにより構成した光拡散層は、使用するビーズの種類、大きさ等の諸条件により、ある特定範囲の波長の光に対して優れた光散乱特性を有するなどの特性を設計することも可能である。また、光拡散層としては、マイクロレンズアレー（ＭＬＡ）を形成したフィルムなどを用いることも可能である。
【００５８】
光吸収層１４は、基板１１の裏面に黒色の塗料を塗布して形成された黒色塗装膜、あるいは黒色フィルムが貼りつけられたものであり、光を吸収する機能を有する。これにより、光学多層層１２を透過した光を光吸収層１４が吸収し、透過光の反射を防ぐことができ、反射型スクリーン１０は、より確実にＲＧＢ三原色波長領域の光のみを反射光として得ることが可能となる。また、基板１１に黒色塗料等を含有させて基板１１の色を黒色とすることにより、基板１１自体が光吸収層として機能させてもよい。
【００５９】
上記反射型スクリーン１０によって、プロジェクタの光源スペクトルに対応して反射光の色度が調整されるため、画面全体で均一な色表現が可能となる。同時に、プロジェクタからの特定波長の光を反射し、外光などのそれ以外の波長領域の入射光を透過・吸収する選択反射が可能となり、スクリーン１０上の映像の黒レベルを下げて高コントラストを達成するものであり、部屋が明るい状態でもコントラストの高い映像を表示することが可能となる。
【００６０】
すなわち、スクリーン１０に入射する光は、光拡散層１３を透過し、光学多層膜１２に到達し、当該光学多層膜１２にて入射光に含まれる外光成分は透過されて光吸収層１４で吸収され、映像に関わる特定波長領域の光のみ選択的に反射される。その際、Ｇ波長領域の入射光は、Ｒ，Ｂ波長領域の入射光よりも反射比率が抑えられて反射されて反射光としてのＲＧＢバランスがとられる。ついで、その反射光は光拡散層１３の表面にて拡散され視野角の広い画像光として視聴者に供される。したがって、上記反射光である画像光への外光の影響を高いレベルで排除することができ、従来にない均一な色表現とともに高コントラスト化が可能となる。
【００６１】
なお、本発明に係る反射型スクリーンとして、図６に示すように、基板１１の両面に上記と同じ構成の光学多層膜１２が形成され、基板１１の背面側に、光吸収層１４が形成された構成としてもよい。このスクリーンでも、プロジェクタからの特定波長の光を反射し、外光などのそれ以外の波長領域の入射光を透過・吸収することによりスクリーン上の黒レベルを下げて高コントラストとともに、優れた色再現性を達成することが可能である。
【００６２】
また、本発明の反射型スクリーンのプロジェクタ光の反射経路となる部位、すなわち本発明の反射型スクリーン１０，２０の光拡散層１３と光学多層膜１２との間に、顔料または染料を含有することにより可視領域に光吸収特性を有する半透明層を設けるとよい。これにより、スクリーンの反射輝度のみを低下させることが簡便にできるため、光学多層膜１２による反射光の色度バランスを保ちながら、スクリーン上の映像の黒輝度を低下させること、すなわち映像の黒色像の暗さ（黒の沈み）を強調することが可能となる。なお、前記半透明層におけるある波長域の吸収率が他の波長域の吸収率よりも著しく高く、あるいは低くなると、元の映像の色度を維持することができなくなるため、前記半透明層の吸収特性は少なくとも可視波長領域の全波長域で吸収率がほぼ均一であることが望ましい。また、該半透明層中に色度調整を目的とした可視波長吸収性顔料もしくは染料を前記顔料または染料と合わせて含有させてもよい。
【００６３】
また、前記半透明層を新たに設ける代わりに、光拡散層１３と光学多層膜１２とを貼り合わせるための粘着層、あるいは光拡散層１３に前記顔料または染料を含有させることにより該半透明層の機能を付与するようにしてもよい。あるいは光拡散層１３のおもて面または裏面に該顔料または染料を含む塗膜を形成するようにしてもよい。
【００６４】
つぎに、本発明に係る反射型スクリーン１０の製造方法について以下に説明する。ここでは光学多層膜１２を塗布法により形成する場合を説明する。
（ｓ１１）基板１１としてポリエチレンテレフタレート（ＰＥＴ）フィルムを用意し、当該基板１１の主面（おもて面）に高屈折率用の光学膜用材料Ａを所定量塗布する。ここで、光学膜用材料Ａの塗布量は、上記ステップｓ１〜ｓ５に基づいて設定された高屈折率膜１２Ｈ（１）の目標膜厚となる量とする。
（ｓ１２）光学膜用材料Ａの塗膜を乾燥後、紫外線を照射して硬化させ、所定膜厚の高屈折率膜１２Ｈ（１）を形成する。
（ｓ１３）ついで、高屈折率膜１２Ｈ（１）上に低屈折率用光学膜用材料Ｂを所定量塗布する。ここで、光学膜用材料Ｂの塗布量は、上記ステップｓ１〜ｓ５に基づいて設定された低屈折率膜１２Ｌ（１）の目標膜厚となる量とする。
（ｓ１４）その塗膜を乾燥後、熱硬化させ、所定膜厚の低屈折率膜１２Ｌ（１）を形成する。これにより、高屈折率膜１２Ｈ（１）と低屈折率膜１２Ｌ（１）との積層構成となる。
（ｓ１５）ついで、基板１１の最外層にある低屈折率膜１２Ｌ（１）上にステップｓ１１〜ｓ１２の処理を行い、高屈折率膜１２Ｈ（１）を形成し、光学積層膜Ａ（１２Ｈ（１）／１２Ｌ（１）／１２Ｈ（１））とする。
【００６５】
（ｓ１６）つぎに、基板１１の最外層にある高屈折率膜１２Ｈ（１）上に低屈折率用光学膜用材料Ｂを所定量塗布する。ここで、光学膜用材料Ｂの塗布量は、上記ステップｓ１〜ｓ５に基づいて設定された低屈折率膜１２Ｌ（２）の目標膜厚となる量とする。
（ｓ１７）その塗膜を乾燥後、熱硬化させ、所定膜厚の低屈折率膜１２Ｌ（２）を形成する。
（ｓ１８）ついで、低屈折率膜１２Ｈ（２）上に高屈折率用光学膜用材料Ａを所定量塗布する。ここで、光学膜用材料Ａの塗布量は、上記ステップｓ１〜ｓ５に基づいて設定された高屈折率膜１２Ｈ（２）の目標膜厚となる量とする。
（ｓ１９）光学膜用材料Ａの塗膜を乾燥後、紫外線を照射して硬化させ、所定膜厚の高屈折率膜１２Ｈ（１）を形成し、光学積層膜Ｂ（１２Ｌ（２）／１２Ｈ（２））とする。
これにより、光学積層膜Ａと光学積層膜Ｂとが組み合わされた光学多層膜１２となる。
【００６６】
（ｓ１ａ）おもて面の光学多層膜１２の最外層表面に接着層あるいは粘着層を介して板形状の光拡散層１３の凹凸の有る面とは反対面を接触面として搭載する。
【００６７】
（ｓ１ｂ）基板１１の光学多層膜１２形成面とは反対面（裏面）上に黒色の光吸収剤を含有した樹脂を塗布し、黒色の光吸収層１４を形成し、本発明に係る反射型スクリーン１０とする。
【００６８】
なお、光学膜用材料Ａ，Ｂの塗布方法としては、ディッピング塗布、グラビア塗布、ロール塗布、ブレード塗布、ダイコーティング、キャップコータなど従来公知の塗布方式によって塗布するとよい。
【実施例】
【００６９】
上記本発明を実際に実施した例を以下に説明する。この実施例は例示であり、本発明はこの実施例に限定されるものではない。
【００７０】
（実施例１）
実施例１における高屈折率膜用材料である塗料（Ｉ），低屈折率膜用材料である塗料（II）の組成と製造方法及びスクリーン製造方法を以下に示す。
【００７１】
（１）塗料（Ｉ）
・顔料微粒子：ＴｉＯ2微粒子
（石原産業社製、平均粒径約２０ｎｍ、屈折率２．４８）１００重量部（２．０２ｗｔ％）
・結合剤：SO3Na基含有ウレタンアクリレート
（数平均分子量：３５０、SO3Na濃度：1×10-1  mol/g）  ９．２重量部（０．１９ｗｔ％）
・分散剤：ポリオキシエチレンリン酸エステル            ７．５重量部（０．１５ｗｔ％）
・有機溶媒：メチルイソブチルケトン（ＭＩＢＫ）    ４８００重量部（９７．１９ｗｔ％）
・ＵＶ硬化性樹脂：ジペンタエリスリトールヘキサアクリレートとジペンタエリスリトールペンタアクリレートとの混合物
（日本化薬社製、商品名ＤＰＨＡ）                        ２２重量部（０．４５ｗｔ％）
【００７２】
上記顔料微粒子、分散剤、結合剤、有機溶媒を所定量混合し、ペイントシェーカーで分散処理を行い微粒子分散液を得た。つぎに、ＵＶ硬化性樹脂を添加し、攪拌機にて攪拌処理を行い、塗料（Ｉ）とした。なお、塗料（Ｉ）より成膜した光学膜について、フィルメトリックス（松下インターテクノ社製）を用いて膜の屈折率を測定したところ、可視領域で平均１．９４であった。
【００７３】
（２）塗料（II）
・結合剤：末端カルボキシル基をもつパーフルオロブテニルビニルエーテルの重合体
１００重量部（５．６６ｗｔ％）
・有機溶媒：含フッ素アルコール（C6F13C2H4OH）とパーフルオロブチルアミンとの混合溶媒（混合比９５：５）                              １６６６重量部（９４．３４ｗｔ％）
上記結合剤と有機溶媒とを混合し、十分攪拌して塗料（II）とした。なお、塗料（II）より成膜した光学膜について、フィルメトリックス（松下インターテクノ社製）を用いて膜の屈折率を測定したところ、可視領域で平均１．３４であった。
【００７４】
（３）目標膜厚の設定
（ｓ２１）上記の通り、高屈折率膜，低屈折率膜それぞれの屈折率はｎＨ＝１．９４，ｎＬ＝１．３４であった。
（ｓ２２）プロジェクタの光源をＵＨＰランプとし、その光源スペクトルから求めた最強輝度ピークの波長λcは５５０ｎｍであった。
（ｓ２３）ステップｓ２１の屈折率ｎＨ，ｎＬ、ステップｓ２２の波長λcを使い、上式（１）に基づいて図６に示す光学多層膜１２の構成を前提に高屈折率膜，低屈折率膜それぞれの目標膜厚を設定した。具体的には、光学積層膜Ａのｑｗｏｔ数を１３として式（１）より目標膜厚を求め、高屈折率膜１２Ｈ（１）の目標膜厚を９２１ｎｍ、低屈折率膜１２Ｌ（１）の目標膜厚を１３３４ｎｍとした。ついで、光学積層膜Ｂのうち、低屈折率膜１２Ｌ（２）のｑｗｏｔ数を８、高屈折率膜１２Ｈ（２）のｑｗｏｔ数を４として、式（１）よりそれぞれの目標膜厚を８２１ｎｍｍ，２８４ｎｍとした。
【００７５】
（４）反射型スクリーンの製造方法
（ｓ３１）ＰＥＴフィルム（厚み１８８μｍ、東レ社製、商品名Ｕ４２６）の主面に塗料（Ｉ）をディッピング方式で塗布した。塗料（Ｉ）の塗布量は基板１１の引き上げ速度を調整して行い、目標膜厚９２１ｎｍとなる量とした。
（ｓ３２）塗料（Ｉ）の塗膜を８０℃で乾燥後、紫外線（ＵＶ）硬化（１０００ｍＪ／ｃｍ2）させ、高屈折率膜１２Ｈ（１）を形成した。
（ｓ３３）ついで、その高屈折率膜１２Ｈ（１）上に塗料（II）をディッピング方式で塗布した。塗料（II）の塗布量は基板１１の引き上げ速度を調整して行い、目標膜厚１３３４ｎｍとなる量とした。
（ｓ３４）塗料（II）の塗膜を室温で乾燥後、９０℃で熱硬化を行い、低屈折率膜１２Ｌ（１）を形成した。
（ｓ３５）低屈折率膜１２Ｌ（１）上にステップｓ３１，３２と同一条件で膜形成し、高屈折率膜１２Ｈ（１）を形成した。これによりＰＥＴフィルムの片面当たり３層、両面合計６層構造の光学積層膜Ａ（おもて面；１２Ｈ（１）／１２Ｌ（１）／１２Ｈ（１）、裏面；１２Ｈ（１）／１２Ｌ（１）／１２Ｈ（１））が形成される。
【００７６】
（ｓ３６）つぎに、光学積層膜Ａ上に塗料（II）をディッピング方式で塗布した。塗料（II）の塗布量は目標膜厚８２１ｎｍとなる量とした。
（ｓ３７）塗料（II）の塗膜を室温で乾燥後、９０℃で熱硬化を行い、低屈折率膜１２Ｌ（２）を形成した。
（ｓ３８）ついで、低屈折率膜１２Ｈ（２）上に塗料（Ｉ）をディッピング方式で塗布した。塗料（Ｉ）の塗布量は目標膜厚２８４ｎｍとなる量とした。
（ｓ３９）塗料（Ｉ）の塗膜を８０℃で乾燥後、紫外線（ＵＶ）硬化（１０００ｍＪ／ｃｍ2）させ、高屈折率膜１２Ｈ（２）を形成した。
これにより、光学積層膜Ａと光学積層膜Ｂとが組み合わされた光学多層膜１２（ＰＥＴフィルムの片面当たり５層、両面合計１０層構造）を得た。
【００７７】
（ｓ３ａ）一方の光学多層膜１２上にシート状の拡散層を粘着フィルムにより貼り合わせた。
（ｓ３ｂ）他方の光学多層膜１２上に光吸収層として黒色ＰＥＴフィルムを貼り合わせて図６に示す反射型スクリーン２０とした。
【００７８】
形成した光学多層膜の評価に当たっては、分光光度計（日本分光（株）社製Ｖ-５５０ＳＴ）により分光反射率曲線を測定し、波長領域４５０〜５００ｎｍ，５３０〜５７０ｎｍ，６００〜６７０ｎｍごとに反射率４０％以上のピーク数を求めた。また、波長領域４５０〜５００ｎｍにおけるピーク反射率（Ｒ）と波長領域５３０〜５７０ｎｍにおけるピーク反射率（Ｇ）との比（Ｒ／Ｇ）、および波長領域４５０〜５００ｎｍにおけるピーク反射率（Ｂ）と波長領域５３０〜５７０ｎｍにおけるピーク反射率（Ｇ）との比（Ｂ／Ｇ）を求めた。なお、上記各波長領域における、１つの波長領域内に反射率４０％以上の反射率ピークが複数ある場合は、高い方のピークを用いて反射率比を求めた。
【００７９】
また、得られた反射型スクリーンの評価として、以下の方法により色度評価を行った。
まず、ＵＨＰランプを光源としたプロジェクタ（ソニー（株）製ＨＳ２０）から該スクリーン中央部に白色像を投射し、スクリーン中央部からの反射光のＣＩＥ１９６０ｕｖ色度座標を分光放射輝度計（ミノルタ製ＣＳ１０００）により測定した。ついで、その座標と完全放射体軌跡との距離Δｕｖの値を求め、この値が小さいほど色再現良好とみなした。
【００８０】
（実施例２，３）
実施例１における高屈折率膜１２Ｈ（２）のｑｗｏｔ数をそれぞれ６，５．８として、目標膜厚を４２５，４１２ｎｍとし、それ以外は実施例１と同様の条件で反射型スクリーンを作製し、評価した。
【００８１】
（実施例４）
実施例２における光学積層膜Ａのｑｗｏｔ数を１５として、高屈折率膜１２Ｈ（１）の目標膜厚を１０６３ｎｍ、低屈折率膜１２Ｌ（１）の目標膜厚を１５３９ｎｍとし、それ以外は実施例２と同様の条件で反射型スクリーンを作製し、評価した。
【００８２】
（実施例５）
実施例１における低屈折率膜１２Ｌ（１）のｑｗｏｔ数を９．２、低屈折率膜１２Ｌ（２）のｑｗｏｔ数を１０として、低屈折率膜１２Ｌ（１）の目標膜厚を９４４ｎｍ、低屈折率膜１２Ｌ（２）の目標膜厚を１０２６ｎｍとし、それ以外は実施例１と同様の条件で反射型スクリーンを作製し、評価した。
【００８３】
（実施例６）
実施例１において、光学膜の積層順番を変えて、ＰＥＴフィルム片面当たりの５層構造を、基板１１／１２Ｈ(2)／１２Ｌ(2)／１２Ｈ(2)／１２Ｌ(1)／１２Ｈ(1)のように光学積層膜Ｂの上に光学積層膜Ａを搭載し、積層数を変えた構成とした。また、高屈折率膜１２Ｈ（２）のｑｗｏｔ数を８、低屈折率膜１２Ｌ（２）のｑｗｏｔ数を４、低屈折率膜１２Ｌ（１）のｑｗｏｔ数を１、高屈折率膜１２Ｈ（１）のｑｗｏｔ数を１３として、高屈折率膜１２Ｈ（２）の目標膜厚を５６７ｎｍ、低屈折率膜１２Ｌ（２）の目標膜厚を４１０ｎｍ、低屈折率膜１２Ｌ（１）の目標膜厚を１０３ｎｍ、高屈折率膜１２Ｈ（１）の目標膜厚を９２１ｎｍとし、それ以外は実施例１と同様の条件で反射型スクリーンを作製し、評価した。
【００８４】
（実施例７）
実施例１において、基板１１直上の１２Ｈ(1)を塗布せず、基板１１／１２Ｌ(1)／１２Ｈ(1)／１２Ｌ(2)／１２Ｈ(2)のようにＰＥＴフィルム片面当たり４層構造の構成とした。また、低屈折率膜１２Ｌ（１）のｑｗｏｔ数を９．１、高屈折率膜１２Ｈ（１）のｑｗｏｔ数を１３、低屈折率膜１２Ｌ（２）のｑｗｏｔ数を１０、高屈折率膜１２Ｈ（２）のｑｗｏｔ数を６．１として、低屈折率膜１２Ｌ（１）の目標膜厚を９３０ｎｍ、高屈折率膜１２Ｈ（１）の目標膜厚を９２１ｎｍ、低屈折率膜１２Ｌ（２）の目標膜厚を１０２６ｎｍ、高屈折率膜１２Ｈ（２）の目標膜厚を４３２ｎｍとし、それ以外は実施例１と同様の条件で反射型スクリーンを作製し、評価した。
【００８５】
（実施例８）
実施例４において、基板１１直上の１２Ｈ(1)を塗布せず、基板１１／１２Ｌ(1)／１２Ｈ(1)／１２Ｌ(2)／１２Ｈ(2)のようにＰＥＴフィルム片面当たり４層構造の構成とした。また、高屈折率膜１２Ｈ（２）のｑｗｏｔ数を６．１として、高屈折率膜１２Ｈ（２）の目標膜厚を４３２ｎｍとし、それ以外は実施例４と同様の条件で反射型スクリーンを作製し、評価した。
【００８６】
（実施例９）
実施例５において、基板１１直上の１層目となる高屈折率膜１２Ｈ（１）の構成材料をＮｂ２Ｏ５（可視領域の平均屈折率２．３０）に変更し、該高屈折率膜１２Ｈ（１）のｑｗｏｔ数を１３として、目標膜厚を７７１ｎｍとした。また、２層目となる低屈折率膜１２Ｌ（１）の構成材料をＳｉＯ２（可視領域の平均屈折率１．４５）に変更し、該低屈折率膜１２Ｌ（１）のｑｗｏｔ数を９．２として、目標膜厚を８６９ｎｍとした。また、前記高屈折率膜１２Ｈ（１）（Ｎｂ２Ｏ５）及び低屈折率膜１２Ｌ（１）（ＳｉＯ２）を蒸着法またはスパッタ法などのドライプロセスにより形成し、それ以外は実施例５と同様の条件で反射型スクリーンを作製し、評価した。
【００８７】
（比較例１）
実施例１において、ＰＥＴフィルム片面ごとに形成する５層ともｑｗｏｔ数を１１として、高屈折率層（１２Ｈ（１），１２Ｈ（２））の目標膜厚を７７９ｎｍ、低屈折率層（１２Ｌ（１）、１２Ｌ（２））の目標膜厚を１１２９ｎｍとし、それ以外は実施例１と同様の条件で反射型スクリーンを作製し、評価した。
【００８８】
（比較例２，３）
比較例１におけるｑｗｏｔ数をそれぞれ１３，１５として、高屈折率層（１２Ｈ（１），１２Ｈ（２））の目標膜厚をそれぞれ９２１，１０６３ｎｍ、低屈折率層（１２Ｌ（１）、１２Ｌ（２））の目標膜厚をそれぞれ１３３４，１５３９ｎｍとし、それ以外は比較例１と同様の条件で反射型スクリーンを作製し、評価した。
【００８９】
（比較例４）
基板１１（ＰＥＴフィルム）上に形成される膜厚１００ｎｍのＡｌからなる金属膜と、該金属膜上にＮｂ２Ｏ５からなる誘電体膜（１）、膜厚２０ｎｍのＮｂからなる透過性を有する光吸収薄膜、Ｎｂ２Ｏ５からなる誘電体膜（２）を順次積層した光学多層膜とを備える反射型スクリーンを作製し、評価した。このとき、誘電体膜（１），（２）それぞれのｑｗｏｔ数を９．４とし、該誘電体膜（１），（２）それぞれの目標膜厚を５６０ｎｍとし、スパッタ法にて前記金属膜、光学多層膜を形成した。
【００９０】
実施例、比較例における各層のｑｗｏｔ数、目標膜厚を表１，２に示す。また、実施例、比較例の評価結果を表３に示す。
その結果、実施例１，４及び７の光学多層膜はＢ波長領域において、実施例９の光学多層膜はＲ波長領域において、反射率４０％以上の反射率ピークが２つ認められた。また、実施例５ではＲ及びＢ波長領域において、反射率４０％以上の反射率ピークが２つ認められた。
また、実施例１〜４，６，７の光学多層膜は反射率比Ｒ／Ｇ，Ｂ／Ｇいずれも１．２以上であった。実施例５，８では反射率比Ｒ／Ｇが１．２以上であった。また、実施例９では反射率比Ｂ／Ｇが１．１以上であった。これに対して、比較例１〜４の光学多層膜は反射率比Ｒ／Ｇ，Ｂ／Ｇいずれも１．１未満であった。
また、実施例１〜９の反射型スクリーンのΔｕｖ値は、いずれも０．０２以下と色再現性が良好であった。これに対して、比較例１〜４の反射型スクリーンのΔｕｖ値は、いずれも０．０２を超えた大きな値となっており、色再現性が不良であった。
【００９１】
【表１】
2006099049.tif 000003
【００９２】
【表２】
2006099049.tif 000004
【００９３】
【表３】
2006099049.tif 000005
【００９４】
（実施例１０）
実施例５において、反射型スクリーンの製造方法のうち、ステップＳ３ａで使用する粘着フィルムについてカーボン系顔料を添加することにより透過率（吸収特性）を変化させ、それ以外は実施例１と同様の条件で反射型スクリーンを作製した。ここで、使用した粘着フィルムは、実施例１と同じ透明な粘着フィルムＡ、カーボン系顔料をそれぞれ異なる濃度で分散させた粘着フィルムＢ，Ｃ，Ｄの４種類である。図７に、これらの粘着フィルムの分光透過率の測定結果を示す。
【００９５】
得られた反射型スクリーンは、粘着フィルムＡを用いたものをスクリーンＡ、粘着フィルムＢ，Ｃ，Ｄを用いたものをそれぞれスクリーンＢ、スクリーンＣ、スクリーンＤとし、以下の方法により光学特性の評価を行った。
【００９６】
（１）白色輝度
ＵＨＰランプを光源としたプロジェクタ（ソニー（株）製ＨＳ２０）から投影サイズ；対角６０インチ、縦横比；４：３として、サンプルスクリーン中央部に白色像を投射した。この投影像に対し、スクリーン中央部の輝度を分光放射輝度計（ミノルタ製ＣＳ１０００）により測定した。尚、カーボン系顔料による黒色輝度の変化を測定しやすくするため、測定時に外光としてハロゲン灯を測定室内に照らし、スクリーン面における照度を20 lxとした。
【００９７】
（２）色度差Δｘｙ
また、前記白色像を投射した際の反射光について前記輝度計によりＣＩＥ１９３１ｘｙ色度座標を測定し、スクリーンＡの白色色度(ｘ, ｙ)と他のスクリーンＢ，Ｃ，Ｄの色度（ｘ’, ｙ’）それぞれとから、次の式（２）を用いて色度差Δｘｙを計算した。
【００９８】
Δｘｙ＝((ｘ−ｘ’)２ ＋ (ｙ−ｙ’)２)１／２      ・・・（２）
【００９９】
（３）黒色輝度
ＵＨＰランプを光源としたプロジェクタ（ソニー（株）製ＨＳ２０）から投影サイズ；対角６０インチ、縦横比；４：３として、サンプルスクリーン中央部に黒色像を投射した。この投影像に対し、スクリーン中央部の輝度を分光放射輝度計（ミノルタ製ＣＳ１０００）により測定した。
【０１００】
以上の評価結果を表４に示す。
その結果、光学多層膜と光拡散層とを貼り合わせる粘着フィルムに半透明層としての機能を付与することにより、色度差Δｘｙを０．０１以内に抑えながら、任意に輝度を変化させ、黒の沈みを強調できることが確認された。
【０１０１】
【表４】
2006099049.tif 000006
【図面の簡単な説明】
【０１０２】
【図１】本発明の前提となる反射型スクリーンの構成を示す断面図である。
【図２】図１の反射型スクリーンにおける反射特性と、高圧水銀ランプを用いたプロジェクタの光源スペクトルとの関係を示す図である。
【図３】本発明に係る反射型スクリーンの実施の形態の構成を示す断面図である。
【図４】本発明に係る光学多層膜の膜厚設定に関するフローチャートである。
【図５】本発明に係る反射型スクリーンを構成する光学積層膜の設計波形と合成波形を示す説明図である。
【図６】本発明に係る反射型スクリーンの他の実施の形態の構成を示す断面図である。
【図７】実施例１０で使用した粘着フィルムの分光透過率曲線である。
【符号の説明】
【０１０３】
１０，２０，９０…反射型スクリーン、１１…基板、１２，９２…光学多層膜、１２Ｈ（１），１２Ｈ（２），９２Ｈ…高屈折率膜、１２Ｌ（１），１２Ｌ（２），９２Ｌ…低屈折率膜、１３…光拡散層、１４…光吸収層
【図１】
2006099049.tif 000007
【図２】
2006099049.tif 000008
【図３】
2006099049.tif 000009
【図４】
2006099049.tif 000010
【図５】
2006099049.tif 000011
【図６】
2006099049.tif 000012
【図７】
2006099049.tif 000013